(57)【要約】【課題】エチレン／α−オレフィン共重合体を用いた太陽電池用封止材において、ハンドリング時の経時による架橋率の低下が抑制された太陽電池用封止材およびその製造方法を提供すること。【解決手段】エチレン／α−オレフィン共重合体と、有機過酸化物とを含む組成物からなる太陽電池用封止材であって、上記組成物がさらに薬液担体を含み、上記有機過酸化物が薬液担体に担持されている太陽電池用封止材である。このような構成とすることで、封止材のハンドリングにおける架橋剤の揮発が生じにくく、その結果、シートライフが向上し架橋後の物性も安定的に得られる。【選択図】なし【特許請求の範囲】
【請求項１】
エチレン／α−オレフィン共重合体と、有機過酸化物とを含む組成物からなる太陽電池用封止材であって、上記組成物がさらに薬液担体を含み、上記有機過酸化物が薬液担体に担持されていることを特徴とする太陽電池用封止材。
【請求項２】
上記エチレン／α−オレフィン共重合体が、直鎖状低密度ポリエチレンであることを特徴とする請求項１に記載の太陽電池用封止材。
【請求項３】
上記薬液担体が多孔質シリカであることを特徴とする請求項１又は請求項２に記載の太陽電池用封止材。
【請求項４】
上記多孔質シリカが表面疎水処理されていることを特徴とする請求項３に記載の太陽電池用封止材。
【請求項５】
上記多孔質シリカの平均細孔径が５ｎｍ以上１５ｎｍ以下の範囲にあることを特徴とする請求項３又は請求項４に記載の太陽電池用封止材。
【請求項６】
有機過酸化物を担持させた薬液担体を、エチレン／α−オレフィン共重合体に添加する工程を含むことを特徴とする太陽電池用封止材の製造方法。
【請求項７】
請求項１〜請求項５いずれか１項に記載の太陽電池用封止材を用いたことを特徴とする太陽電池モジュール。
【発明の詳細な説明】
【技術分野】
【０００１】
本発明は、エチレン／α−オレフィン共重合体を主材料に用いた太陽電池用封止材及びその太陽電池用封止材を用いた技術に関する。
【背景技術】
【０００２】
太陽光を利用するクリーンな発電技術として、太陽電池が近年注目を集めている。一般的な太陽電池モジュールとしては図１に示すモジュール１０が知られている。このような太陽電池モジュール１０は、太陽電池セル１を封止材２ａおよび２ｂに包埋させて封止し、該封止材の両面側を表面保護部材３と裏面保護部材４で保護した構造となっている。該太陽電池モジュールの製造方法としては、表面保護部材３、封止材シート２ａ、太陽電池セル１、封止材シート２ｂ及び裏面保護部材４をこの順序で積層し、これらを真空中で加熱して脱気させた後に、真空中で大気圧の荷重をかけながら加熱して、太陽電池セル１を包埋させつつ封止材樹脂を架橋硬化させて接着一体化する方法が広く用いられている。
【０００３】
封止材シートの材料としては、従来一般には、エチレン／酢酸ビニル共重合体（ＥＶＡ）に有機過酸化物を配合して架橋性を付与したものが用いられ、機械強度や耐久性を付与するために、架橋助剤、シランカップリング剤、光安定剤、紫外線吸収剤などが添加されている（例えば、特許文献１参照）。
しかしエチレン／酢酸ビニル共重合体（ＥＶＡ）樹脂は、加水分解性のエステル構造を有するため、長期間の使用においては水分や熱の影響により黄変や発泡などの劣化が顕著であり、さらに加水分解反応で生成する酢酸による電極部材の腐食が生じ発電性能の低下が生じやすい。
これに対し、非晶性又は低結晶性のエチレン／α−オレフィン共重合体に有機過酸化物を配合して架橋性を付与した太陽電池用封止材が提案されている（例えば、特許文献２参照）。
【先行技術文献】
【特許文献】
【０００４】
【特許文献１】特開平６−１７７４１２号公報
【特許文献２】特開２０１０−１５５９１５号公報
【発明の概要】
【発明が解決しようとする課題】
【０００５】
しかし、エチレン／α−オレフィン共重合体は、ＥＶＡと比較しシートライフが短いという課題がある。例えば、ロール状に梱包された封止材から封止材を採取してモジュールを作製する際、モジュール化までのハンドリングにおける経時での架橋率の低下が大きい。このため、封止材は開梱してから短時間で使用する必要があり、またモジュール中の封止材に架橋率のバラツキが生じやすい。これはエチレン／α−オレフィン共重合体はＥＶＡと比較し極性が低いため、架橋剤との親和性が低くブリードアウトしやすいため、架橋剤の揮発が生じやすいためと考えられる。
本発明は、上記のような点に着目し、エチレン／α−オレフィン共重合体を用いた太陽電池用封止材において、ハンドリング時の物性変化が抑制された、すなわちシートライフが長い、太陽電池用封止材、およびその製造方法を提供することを目的とする。
【課題を解決するための手段】
【０００６】
本発明者らは、上記問題を解決すべく鋭意検討した結果、架橋剤として用いる有機過酸化物を薬液担体に担持させてエチレン／α−オレフィン共重合体に配合することで、有機過酸化物の揮発が抑制され、シートライフが向上する効果を見出し、本発明に至った。
本発明の第１の態様による太陽電池用封止材は、エチレン／α−オレフィン共重合体と、有機過酸化物とを含む組成物からなる太陽電池用封止材であって、上記組成物がさらに薬液担体を含み、上記有機過酸化物が薬液担体に担持されていることを特徴とする太陽電池用封止材である。
【０００７】
また本発明の第２の態様による太陽電池用封止材は、上記第１の態様の太陽電池用封止材において、上記エチレン／α−オレフィン共重合体が、直鎖状低密度ポリエチレンであることを特徴とする。
さらに本発明の第３の態様による太陽電池用封止材は、上記第１〜第２の態様の太陽電池用封止材において、上記薬液担体が多孔質シリカであることを特徴とする。
さらに本発明の第４の態様による太陽電池用封止材は、上記第３の態様の太陽電池用封止材において、上記多孔質シリカの表面が疎水処理されていることを特徴とする。
【０００８】
さらに本発明の第５の態様による太陽電池用封止材は、上記第３〜第４のいずれかの態様の太陽電池用封止材において、上記多孔質シリカの平均細孔径が５ｎｍ〜１５ｎｍの範囲にあることを特徴とする。
さらに本発明の第６の態様による太陽電池用封止材の製造方法は、上述のような有機過酸化物を担持させた上述のような薬液担体を、エチレン／α−オレフィン共重合体に添加する工程を含むことを特徴とする。
さらに本発明の第７の態様による太陽電池モジュールは、上記第１〜第５いずれかの態様による太陽電池用封止材を用いた太陽電池モジュールである。
【発明の効果】
【０００９】
本発明の態様に係る太陽電池用封止材は、エチレン／α−オレフィン共重合体と有機過酸化物と薬液担体を含み、有機過酸化物は薬液担体に担持されている。これによって、封止材のハンドリングにおける架橋剤の揮発が生じにくく、その結果、シートライフが向上し架橋後の物性も安定的に得られる。
またこのような太陽電池用封止材を用いた太陽電池モジュールは長期間安定した変換効率を維持することが期待できる。
【図面の簡単な説明】
【００１０】
【図１】一般的な太陽電池モジュールの要部を示す模式的な縦断面図である。
【発明を実施するための形態】
【００１１】
本実施形態の太陽電池用封止材は、エチレン／α−オレフィン共重合体と、有機過酸化物と薬液担体とを含む組成物からなり、有機過酸化物は薬液担体に担持されている。後述の実施例に示すように、薬液担体に担持された有機過酸化物は、封止材のハンドリングの際の揮発傾向が小さく、架橋後の架橋率の低下を抑制することができる。
エチレン／α−オレフィン共重合体は、分子内にα−オレフィンによる短い分岐構造を有するため、一般に密度が低く、透明性が高いという特徴がある。さらにαオレフィンの種類や製造プロセスにより、柔軟性、流動性などの機械特性を広範に制御することが可能であり、太陽電池封止材に適した特性を付与することも可能である。
【００１２】
エチレン／α−オレフィン共重合体としては、例えば、株式会社プライムポリマーや、日本ポリエチレン株式会社から上市されている各種グレードを使用することが可能であるが、柔軟性などの機械特性、また、融点やメルトフローレートなど加工適性などの観点から直鎖状低密度ポリエチレン（ＬＬＤＰＥ）が好ましい。
直鎖状低密度ポリエチレン（ＬＬＤＰＥ）のメルトフローレート（ＭＦＲ：１９０℃、２１．１８Ｎ荷重）は０．１ｇ／１０分以上５０ｇ／１０分以下が好ましく、さらに好ましくは１ｇ／１０分以上３５ｇ／１０分以下である。ＭＦＲが０．１より小さいと流動性が小さすぎるため加工が困難である。また、５０より大きいと流動性が大きすぎシート状に形成することが困難である。また、密度は０．８６０ｇ／ｃｍ３以上０．９２０ｇ／ｃｍ３以下が好ましく、さらに０．８７ｇ／ｃｍ３以上０．９０ｇ／ｃｍ３以下であることが好ましい。０．８６０ｇ／ｃｍ３より小さい材料は融点が低すぎるため加工時のシート巻取り時にブロッキングの問題が生じやすい。また、０．９２０ｇ／ｃｍ３より大きい材料は融点が高すぎるため、シート加工温度で有機化酸化物が分解しゲル発生などの問題が生じる。
【００１３】
上記メルトフローレートは、ＪＩＳ  Ｋ７２１０−１９９９で規定されている測定方法の基づくものである。
本実施形態の薬液担体は、液体を細孔内部に吸収する機能を有する粉体状の多孔質材料である。粉体の大きさは特に限定するものではないが、平均粒子径が１００μｍ以下であることが好ましい。平均粒子径が１００μｍより大きいと、封止材のシート加工において、膜厚ムラや薬液担体の偏在が生じやすく外観に悪影響を与えるおそれがある。
このような薬液担体としては、ポリメタクリル酸メチルなどの有機材料や、シリカ、アルミナ、ハイドロキシアパタイトなどの無機材料が例示出来る。
【００１４】
本実施形態の薬液担体は、有機過酸化物を担持する機能と同時に、モジュール作製時の加熱において有機過酸化物を放出することが必要である。このような担持性と放出性の両立の観点から、薬液担体としては多孔質シリカが好ましく、さらに表面が疎水処理された多孔質シリカが好ましい。
薬液担体としての多孔質シリカは、粒径、細孔容積、細孔径などが異なる様々なグレードが存在するが、前述の担持性と放出性の観点から細孔径が特に重要であり、２ｎｍ以上２０ｎｍ以下が好ましく、５ｎｍ以上１５ｎｍ以下が特に好ましい。細孔径が２ｎｍ未満の場合、有機過酸化物の担持・放出とも生じにくく、架橋反応が生じにくくなるため好ましくない。細孔径が１５ｎｍより大きい場合、有機過酸化物の担持機能は十分であるが、封止材の加工時の熱により有機過酸化物が放出されやすく、封止材のハンドリングにおける過酸化物の揮発を抑制する効果が十分に得られないので好ましくない。
【００１５】
ここで、細孔径の計測は、窒素ガス吸着法などの公知の方法で測定すればよい。
ここで想定する十分な揮発性抑制効果とは、封止材を温度２５℃、相対湿度（ＲＨ）６５％の環境に４８時間放置した後の架橋率が、後述の実施例に記載した封止材の架橋率測定において、６０％以上の値であることを意味する。架橋率が６０％より小さいと、太陽電池モジュールの長期信頼性に影響し、発電効率の低下や故障に対する懸念が生じる。
有機過酸化物を薬液担体に担持させる方法としては、例えばヘンシェルミキサーを用いた乾式混合など各種公知の方法を用いることができる。
薬液担体の使用量は、細孔容積と架橋に必要な有機過酸化物の必要量から概ねの値を見積もることが可能であり、有機化酸化物１００質量部に対して概ね２０質量部以上２００質量部以下である。
【００１６】
有機過酸化物は特に限定されるものではないが、例えば、１，１−ジ（ｔ−ブチルパーオキシ）シクロヘキサン、１，１−ジ（ｔ−ヘキシルパーオキシ）シクロヘキサン、ｎ−ブチル−４，４−ジ−（ｔ−ブチルパーオキシ）バレレート、ｔ−ブチルパーオキシ−３，５，５−トリメチルヘキサノエート、２，５−ジメチル−２，５−ジ（ｔ−ブチルパーオキシ）ヘキサン、ｔ−ブチルクミルパーオキシド、２，２−ジ−（ｔ−ブチルパーオキシ）ブタンを用いることが可能である。
本実施形態の太陽電池用封止材は、上記有機過酸化物の他に、架橋反応を促進する架橋助剤が含有されていてもよい。架橋助剤としては、トリアリルイソシアヌレート、ジアリルフタレート、トリアリルシアヌレート等が挙げられる。
【００１７】
また、本実施形態の太陽電池用封止材は、太陽電池モジュールにおいて、封止材に隣接する各種部材との接着性を向上させるために、シランカップリング剤が含有されていてもよい。
シランカップリング剤としては、γ−メタクリロキシプロピルトリメトキシシラン、リメトキシプロピルシラン、トリメトキシメチルシラン、ビニルトリメトキシシラン、ビニルトリエトキシシラン、トリクロロプロピルシラン、トリエトキシフェニルシラン等が挙げられる。なかでも、接着性付与効果が高いγ−メタクリロキシプロピルトリメトキシシランが好ましい。
【００１８】
また、本実施形態の太陽電池用封止材は、太陽電池モジュールにおいて、封止材の耐久性を向上させるために、紫外線吸収剤、酸化防止剤、光安定化剤等が含有されていてもよい。
紫外線吸収剤としては、２−（５−メチル−２−ヒドロキシフェニル）ベンゾトリアゾール、２−（３−ｔ−ブチル−５−メチル−２−ヒドロキシフェニル）−５−クロロベンゾトリアゾール、２−（４，６−ジフェニル−１，３，５−トリアジン−２−イル）−５−［（ヘキシル）オキシ］−フェノール、２，４−ジヒドロキシベンゾフェノン、２−ヒドロキシ−４−ｎ−オクチルオキシベンゾフェノンが挙げられる。
【００１９】
また、酸化防止剤としては、リン系酸化防止剤、フェノール系酸化防止剤が好ましい。酸化防止剤の具体例としては、１，６−ヘキサンジオール−ビス［３−（３，５−ジ−ｔ−ブチル−４−ヒドロキシフェニル）プロピオネート］、ペンタエリスリチル−テトラキス［３−（３，５−ジ−ｔ−ブチル−４−ヒドロキシフェニル）プロピオネート］、トリス（２，４−ジ−ｔ−ブチルフェニル）フォスファイト、２，４−ビス−（ｎ−オクチルチオ）−６−（４−ヒドロキシ−３，５−ジ−ｔ−ブチルアニリノ）−１，３，５−トリアジン、オクタデシル−３−（３，５−ジ−ｔ−ブチル−４−ヒドロキシフェニル）プロピオネートが挙げられる。
【００２０】
また、光安定化剤としては、ビス（２，２，６，６−テトラメチル−４−ピペリジル）セバケート等が挙げられる。
本実施形態の太陽電池封止材の製造方法は、前述の方法で有機過酸化物を担持した薬液担体を作成する工程と、その作成された有機過酸化物を担持した薬液担体を、エチレン／α−オレフィン共重合体に添加する工程とを有する。薬液担体の添加方法としては、例えばＴダイなどの押出し成型装置付帯のサイドフィーダから、必要に応じ各種添加剤とともに添合する方法が挙げられる。各種材料が添合された組成物は加熱溶融した状態でシート状に押し出され、冷却された後にロール状に巻取られる。
巻取りにおいては、ブロッキング防止のため、熱溶融した状態の樹脂シートの表面を、凹凸パターンが施されているロールに密着させることで、該樹脂シート片面もしくは両面に該ロールの凹凸パターンを転写さるエンボス加工を施してもよい。
【実施例】
【００２１】
以下、実施例及び比較例を示して本発明を詳細に説明する。ただし、本発明は以下の記載によって限定されない。
本実施例および比較例で使用した材料を以下に示す。
（１）  エチレン／α−オレフィン共重合体
・（株）日本ポリエチレン製  カーネルＫＪ６４０Ｔ
（ＭＦＲ：３０ｇ／１０ｍｉｎ、密度：０．８８０ｇ／ｃｍ３、融点：５８℃）
（２）  薬液担体
・担体Ａ：積水化成品工業（株）アクリル粒子、テクポリマーＭＢＰ−８  
（平均粒子径：８μｍ  平均細孔径：２０ｎｍ  吸油量：１４０ｍＬ／ｇ）
・担体Ｂ：富士シリシア化学（株）合成シリカ  サイリシア２５０
（平均粒子径：５．７μｍ  平均細孔径：２６ｎｍ  吸油量：３３０ｍＬ／ｇ）
・担体Ｃ：富士シリシア化学（株）合成シリカ  サイリシア４３０
（平均粒子径：４．１μｍ  平均細孔径：１４ｎｍ  吸油量：２３０ｍＬ／ｇ）
・担体Ｄ：富士シリシア化学（株）合成シリカ  サイリシア５５０
（平均粒子径：３．９μｍ  平均細孔径：７ｎｍ  吸油量：１６０ｍＬ／ｇ）
・担体Ｅ：富士シリシア化学（株）合成シリカ  サイリシア７３０
（平均粒子径：４．０μｍ  平均細孔径：２．５ｎｍ  吸油量：９５ｍＬ／ｇ）
・担体Ｆ：富士シリシア化学（株）疎水処理合成シリカ  サイロホービック５０５
（平均粒子径：３．９μｍ  平均細孔径：７ｎｍ  吸油量：１１０ｍＬ／ｇ）
【００２２】
（３）  添加剤
・有機過酸化物：  １，１−ジ（ｔ−ブチルパーオキシ）シクロヘキサン
・シランカップリング剤：  γ−メタクリロキシプロピルトリメトキシシラン
・架橋助剤：  トリアリルイソシアヌレート
・紫外線吸収剤：  ２−ヒドロキシ−４−ｎ−オクチルオキシベンゾフェノン
・光安定剤：  ビス（２，２，６，６−テトラメチル−４−ピペリジル）セバケート
・酸化防止剤：  トリス（２，４−ジ−ｔ−ブチルフェニル）フォスファイト
【００２３】
本実施例および比較例の各太陽電池用封止材は次の通りである。
［実施例１］
ステンレス製容器に薬液担体Ａと有機過酸化物を１：１の重量比で秤量した後、ヘンシェルミキサーを用いて１０分間攪拌し、有機過酸化物が薬液担体Ａに担持された均質な粉体を得た。エチレン／α−オレフィン共重合体１００質量部に対し、上記で得られた有機過酸化物を担持した粉体を２質量部、シランカップリング剤を０．４質量部、架橋助剤を０．６質量部、紫外線吸収剤を０．１質量部、光安定剤を０．１質量部、酸化防止剤を０．１質量部配合した組成物を用いて、Ｔダイ法により加工温度９０℃で厚み０．２ｍｍの太陽電池用封止材を得た。
【００２４】
［実施例２］
薬液担体Ａを薬液担体Ｂで置き換えた以外は全て実施例１と同様に太陽電池用封止材を得た。
［実施例３］
薬液担体Ａを薬液担体Ｃで置き換えた以外は全て実施例１と同様に太陽電池用封止材を得た。
［実施例４］
薬液担体Ａを薬液担体Ｄで置き換えた以外は全て実施例１と同様に太陽電池用封止材を得た。
［実施例５］
薬液担体Ａを薬液担体Ｅで置き換えた以外は全て実施例１と同様に太陽電池用封止材を得た。
［実施例６］
薬液担体Ａを薬液担体Ｆで置き換えた以外は全て実施例１と同様に太陽電池用封止材を得た。
［比較例１］
薬液担体Ａを使用せず、有機過酸化物１質量部をその他の添加剤とともにエチレン／α−オレフィン共重合体に配合したこと以外は全て実施例１と同様に太陽電池用封止材を得た。
【００２５】
［評価方法］
本実施例および比較例で得た太陽電池用封止材の架橋率を以下の方法で測定した。測定は「成膜直後」および枚葉状態で「２５℃、６５％ＲＨ環境で４８時間保存」した試料について実施した。
架橋率測定方法：太陽電池用封止材を１５０℃で１０分間真空加圧した後、そのうちの１ｇをサンプリングしてキシレン１００ｍＬに浸漬し、１１０℃で１１２時間溶解させた後、非溶解成分の質量を測定し、下式（１）で定義される値を架橋率とした（単位：％）。
（式１）架橋率＝［非溶解成分の質量（ｇ）／溶解前の質量（１ｇ）］×１００
本実施例および比較例で得た太陽電池用封止材の判定基準は、「成膜直後」および「２５℃、６５％ＲＨ環境で４８時間保存」とも架橋率が６０％以上である試料を合格とした。
上記実施例および比較例の評価結果を表１に示す。
【００２６】
【表１】
2015056623.tif 000002
【００２７】
表１から明らかなように、有機過酸化物を薬液担体に担持して用いることで、保管時の経時による架橋率の低下量が小さい太陽電池用封止材が得られる。また、薬液担体として細孔径が５ｎｍ〜１５ｎｍの表面疎水処理シリカを用いることで、架橋率の低下量がさらに抑制される。すなわち、薬液担体として細孔径が２０ｎｍ以下の実施例では、成膜直後からの架橋率の変化が１５％以下に抑えられ、更に、実施例３，４（細孔径が５ｎｍ〜１５ｎｍ）では、成膜直後からの架橋率の変化が１０％以下に抑えられている。したがって、実施例の太陽電池用封止材を用いた太陽電池モジュールは、モジュール作製時の封止材のハンドリングにおける経時による架橋率の低下が小さく安定した架橋率が得られるため、耐久性および耐候性に優れることが期待できる。
【符号の説明】
【００２８】
１  太陽電池セル
２ａ、２ｂ  太陽電池用封止材
３  表面保護部材
４  裏面保護部材
１０  太陽電池モジュール
【図１】
2015056623.tif 000003